СЫРЬЕВАЯ СМЕСЬ ДЛЯ ПРОИЗВОДСТВА КЕРАМЗИТА
CRUDE MIXTURE FOR PRODUCING EXPANDED CLAY

Изобретение относится к промышленности строительных материалов и касается производства керамзита.
Известна сырьевая смесь для производства керамзита, содержащая, мас.%: глинистое сырье 75,5-76,8; волокнистые отходы первичной переработки шерсти 0,9-1,4; вода - остальное [1].
Задачей изобретения является повышение прочности керамзита, полученного из сырьевой смеси.
Технический результат достигается тем, что сырьевая смесь для производства керамзита, включающая глинистое сырье, волокнистые отходы первичной переработки шерсти и воду, дополнительно содержит волластонит при следующем соотношении компонентов, мас.%: глинистое сырье 68,1-73,6; волокнистые отходы первичной переработки шерсти 0,9-1,4; волластонит 6,0-8,0; вода 19,0-23,0.
В таблице приведены составы сырьевой смеси для производства керамзита.
Состав №
Компоненты
Прочность керамзита (фракция 20-40 мм) при сжатии, МПа
Глинистое сырье
Волокнистые отходы первичной переработки шерсти
Волластонит
Вода
1
68,1
0,9
8,0
23,0
~2,5
2
70,8
1,2
7,0
21,0
~2,5
3
73,6
1,4
6,0
19,0
~2,5
2
2
3
2
3
3
В составе сырьевой смеси может быть использовано глинистое сырье, характеризующееся следующим химическим составом, мас.%: SiO 64,7-73,0; AlO 9,87-13,41; FeO 1,92-2,72; CaO 0,98-1,6; MgO 2,13-2,99; SO 0,51-0,81; п.п.п. 11,45-14,32.
2
Компоненты дозируют в требуемых количествах. Глинистое сырье и волластонит измельчают до получения порошкообразных продуктов с удельной поверхностью 2000-2500 см/г, смешивают, добавляют волокнистые отходы первичной переработки шерсти, воду и готовят сырьевую смесь. Из сырьевой смеси формуют гранулы, которые сушат и обжигают при температуре 1000-1050°С.
Источник информации
1. SU 628129, С04В 14/12, 1978.